(57)【要約】【課題】  プラスチックフィルム等の基材上に組成のバラツキが少ない無機層を形成でき、しかもガスバリア性、防湿性、透明性、耐熱性が優れ、かつ基材と無機層との密着性に優れた積層体を与えることのできるメタライジング用アンカーコート剤を提供すること。【解決手段】  カルボキシル基不含有オレフィン系不飽和化合物（ａ１）とカルボキシル基含有オレフィン系化合物（ａ２）を重合させて得られるカルボキシル基含有共重合体（Ａ）、および特定の構造を有するエポキシ化合物（ｂ１）とメトキシシラン部分縮合物（ｂ２）との脱メタノール反応によって得られるグリシジル基含有メトキシシラン部分縮合物（Ｂ）を、開環エステル反応させてなるメトキシ基含有シラン変性重合体（１）、ならびに有機溶剤（２）を含有することを特徴とするメタライジング用アンカーコート剤を用いる。【選択図】      なし【特許請求の範囲】
【請求項１】
カルボキシル基不含有オレフィン系不飽和化合物（ａ１）とカルボキシル基含有オレフィン系化合物（ａ２）を重合させて得られるカルボキシル基含有共重合体（Ａ）、および一般式（１）：
【化１】
2006342250.tif 000006
（式中、Ｘは炭素数１〜１０のアルキレン基を表す。）で表されるエポキシ化合物（ｂ１）とメトキシシラン部分縮合物（ｂ２）との脱メタノール反応によって得られるグリシジル基含有メトキシシラン部分縮合物（Ｂ）を、開環エステル反応させてなるメトキシ基含有シラン変性重合体（１）、ならびに有機溶剤（２）を含有することを特徴とするメタライジング用アンカーコート剤。
【請求項２】
前記オレフィン系不飽和化合物（ａ１）がアクリル系モノマー、スチレン系モノマーおよびビニル系モノマーからなる群より選ばれる少なくとも１種である請求項１記載のメタライジング用アンカーコート剤。
【請求項３】
前記オレフィン系化合物（ａ２）がアクリル酸、メタクリル酸、マレイン酸、フマル酸およびイタコン酸からなる群より選ばれる少なくとも１種である請求項１または２記載のメタライジング用アンカーコート剤。
【請求項４】
カルボキシル基含有共重合体（Ａ）の酸価が１０〜１５０ｍｇＫＯＨ／ｇである請求項１〜３のいずれかに記載のメタライジング用アンカーコート剤。
【請求項５】
カルボキシル基含有共重合体（Ａ）の数平均分子量が５，０００〜２００，０００である請求項１〜４のいずれかに記載のメタライジング用アンカーコート剤。
【請求項６】
エポキシ化合物（ｂ１）がグリシドール、３，４−エポキシ−１−ブタノール、４，５−エポキシ−１−プロパノール、５，６−エポキシ−１−ヘキサノール、７，８−エポキシ−１−オクタノールのいずれか少なくとも１種である請求項１〜５のいずれかに記載のメタライジング用アンカーコート剤。
【請求項７】
メトキシシラン部分縮合物（ｂ２）がテトラメトキシシランおよび／またはトリメトキシシランから得られるものである請求項１〜６のいずれかに記載のメタライジング用アンカーコート剤。
【請求項８】
グリシジル基含有メトキシシラン部分縮合物（Ｂ）におけるエポキシ化合物（ｂ１）とメトキシシラン部分縮合物（ｂ２）の仕込み比率が、エポキシ化合物（ｂ１）中の水酸基の当量／成分（ｂ２）中のメトキシ基の当量＝０．０１／１〜０．５／１である請求項１〜７のいずれかに記載のメタライジング用アンカーコート剤。
【請求項９】
グリシジル基含有メトキシシラン部分縮合物（Ｂ）とカルボキシル基含有共重合体（Ａ）の使用割合が、該縮合物（Ｂ）中のグリシジル基の当量）／該共重合体（Ａ）中のカルボキシル基の当量＝０．５〜１０である請求項１〜８のいずれかに記載のメタライジング用アンカーコート剤。
【請求項１０】
プラスチック基材上に、請求項１〜９のいずれかに記載の当該メタライジング用アンカーコート剤からなる層と金属層又はセラミック層とを設けたことを特徴とする積層体。
【請求項１１】
プラスチック基材の上に前記メタライジング用アンカーコート剤を塗工し加熱硬化させてアンカーコート層を形成させ、次いで気相形成法、湿式メッキ法から選ばれる少なくとも１種のメタライジング法で金属またはセラミック層を設けた請求項１０に記載の積層体。
【請求項１２】
プラスチック基材上のアンカーコート層が０．１〜１０μｍの膜厚である請求項１１記載の積層体。
【発明の詳細な説明】
【技術分野】
【０００１】
本発明は、メトキシ基含有シラン変性重合体を含有するメタライジング用アンカーコート剤および積層体に関する。
【背景技術】
【０００２】
従来、アルミニウムなどの金属層またはシリカ、アルミナなどのセラミック層（以下、併せて無機層と称する）を基材上に形成する方法（メタライジング方法と総称する）として、真空蒸着、レーザアブレーション、スパッタリング、イオンプレーティング等の物理的気相成長法（ＰＶＤ）；、熱ＣＶＤ、光ＣＶＤ、プラズマＣＶＤ等の化学的気相成長法（ＣＶＤ）；無電解メッキ法などが知られている。
【０００３】
上記メタライジング法を適用した機能性材料が各種用途に利用されている。例えば、前記の無機層を有する積層体は、医薬や食品などの包装材料、ガスまたは水蒸気バリヤーフィルム、電子部品やＥＬなど素子の保護、自動車用の各種の内外装部品、エアコンハウジング、携帯電話、ノートパソコンなどの家電製品、プリント基板など、各種メッキ製品など多岐の用途に適用されている。
【０００４】
代表的な金属積層体であるアルミ蒸着フィルムは、食品などの包装材料として賞用されているが、基材との密着性が必ずしも満足しうるものではないため、例えば、アルミ蒸着フィルムをレトルト殺菌処理すると、デラミ現象が生じたり、蒸着部が熱水により酸化されて光沢低下や白化するなどの問題があった。これを解決するために、基材とアルミ層の間にアンカーコート層を介在させる方法、基材自体を修飾・変性する方法、アルミ層の上に保護コート樹脂を設けるなどの検討がなされているが、いずれも満足しうるものではない。
【０００５】
また、シリカ、アルミナなどのセラミック層を有する積層体では、該層の組成上のバラツキや、透明性、ガスバリア性、防湿性等の性能上のバラツキが大きい傾向があり、実用面で改善余地がある。
【０００６】
また、プラスチックなどの非導電性材料に、金属光沢を付与する方法として、プラスチックメッキ技術が知られている。プラスチックメッキは、プラスチック基材表面を無電解メッキで導電化した後、電気メッキする方法である。無電解メッキ法では、通常、基材の前処理の第一段階として、クロム酸等の強酸化性薬品もしくは強アルカリ性薬品による化学的な表面粗化、またはブラスト処理等の機械的な表面粗化等による投錨効果によって、非導電性材料とメッキ層との密着性を向上させる方法が採られている。また、前記のようなクロム酸など有害な物質を使用せず、銀鏡反応を利用した方法も知られている。
【０００７】
しかし、当該基材とメッキ層との密着性は不十分であるため、無電解メッキの前処理として、下地塗料を基材に塗布し、当該密着性を向上させる試みもなされている。
【０００８】
上記のように、いずれのメタライジング方法においても固有の問題点があるため、各種メタライジング方法に適用可能であり、且つ基材と無機層との密着性などの諸性能を簡易に改善できる新規方法の開発が切望されている。
【発明の開示】
【発明が解決しようとする課題】
【０００９】
本発明は、上記従来の欠点を解決するものであり、その目的とすることは、プラスチックフィルム等の基材上に組成のバラツキが少ない無機層を形成でき、しかもガスバリア性、防湿性、透明性、耐熱性が優れ、かつ基材と無機層との密着性に優れた積層体を与えることのできるメタライジング用アンカーコート剤を提供すること、および該基材上に該メタライジング用アンカーコート剤からなる層と無機層とが設けられてなる前記諸特性を有する積層体を提供することを目的とする。
【課題を解決するための手段】
【００１０】
本発明者は前記課題を解決すべく、鋭意検討を重ねた結果、特定の重合化合物を特定のメトキシシラン化合物で変性してなるメトキシ基含有シラン変性重合体と有機溶剤とを必須構成成分とする樹脂組成物を用いることにより、前記目的に合致したメタライジング用アンカーコート剤が得られることを見出し、本発明を完成するに至った。
【００１１】
すなわち、本発明は、カルボキシル基不含有オレフィン系不飽和化合物（ａ１）とカルボキシル基含有オレフィン系化合物（ａ２）を重合させて得られるカルボキシル基含有共重合体（Ａ）、および一般式（１）：
【００１２】
【化１】
2006342250.tif 000002
【００１３】
（式中、Ｘは炭素数１〜１０のアルキレン基を表す。）で表されるエポキシ化合物（ｂ１）とメトキシシラン部分縮合物（ｂ２）との脱メタノール反応によって得られるグリシジル基含有メトキシシラン部分縮合物（Ｂ）を、開環エステル反応させてなるメトキシ基含有シラン変性重合体（１）、ならびに有機溶剤（２）を含有することを特徴とするメタライジング用アンカーコート剤に関する。また本発明は、プラスチック基材上に、該メタライジング用アンカーコート剤からなる層と金属層又はセラミック層とを設けたことを特徴とする積層体に関する。
【発明の効果】
【００１４】
本発明のメタライジング用アンカーコート剤によれば、プラスチック基材上に金属層またはセラミック層（以下、無機層と総称することがある）を、組成のバラツキを小さく形成させることができ、またガスバリア性、防湿性、透明性、耐熱性が優れ、かつ基材と無機層との密着性に優れた積層体を提供できる。
【発明を実施するための最良の形態】
【００１５】
本発明において、「メタライジング」とは、前記の無機層を形成させることをいう。当該無機層を形成させるには、例えば物理的気相形成法（ＰＶＤ法）、化学的気相形成法（ＣＶＤ法）があり、また金属層を形成させる方法であるメッキ法も含まれる。
【００１６】
本発明のメトキシ基含有シラン変性重合体（以下、本変性重合体（１）という）を構成するカルボキシ基含有共重合体（Ａ）（以下、共重合体（Ａ）という）としては、カルボキシル基不含有オレフィン系不飽和化合物（ａ１）（以下、モノマー成分（ａ１）という）とカルボキシル基含有オレフィン系化合物（ａ２）（以下、モノマー成分（ａ２）という）を必須構成成分とし、これら成分を重合させて得られる共重合体であればよく、当該モノマー成分の種類や使用割合については格別限定されない。また、共重合体（Ａ）は、これらモノマー成分からなるランダム共重合体、ブロック共重合体のいずれでもよい。共重合体（Ａ）の構成は、後述するエポキシ化合物（ｂ１）（以下、成分（ｂ１）という）とメトキシシラン部分縮合物（ｂ２）（以下、成分（ｂ２）という）との脱メタノール反応によって得られるグリシジル基含有メトキシシラン部分縮合物（Ｂ）（以下、縮合物（Ｂ）という）との反応性や、得られる本変性重合体（１）の硬化膜の諸性能を考慮して、適宜に決定できる。
【００１７】
より具体的には、共重合体（Ａ）は、本変性重合体（１）の硬化膜の性能を考慮して、共重合体（Ａ）のガラス転移点（Ｔｇ）が−１０〜１００℃になるよう構成するのがよい。Ｔｇが−１０℃未満では硬化膜にタックが生じやすくなり、また１００℃を超えると硬化膜が割れやすくなる。従って、共重合体（Ａ）がランダム共重合体である場合は、そのＴｇが前記範囲内であれば、構成単量体の種類は格別限定されない。
【００１８】
共重合体（Ａ）の構成モノマー成分（ａ１）としては、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、Ｃ８−２２直鎖脂肪族アルキル（メタ）アクリレート、シクロヘキシル（メタ）アクリレート、イソボルニル（メタ）アクリレート、ジシクロペンテニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性ヒドロキシエチル（メタ）アクリレートなどのアクリル系モノマー；スチレン、α−メチルスチレン、ｐ−ヒドロキシスチレンなどのスチレン系モノマー；エチルビニルエーテル、ヒドロキシエチルビニルエーテル、酢酸ビニルなどのビニル系モノマーなどが挙げられ、これらは１種単独でまたは２種以上を組み合わせて使用できる。
【００１９】
また、共重合体（Ａ）の構成モノマー成分（ａ２）としては、アクリル酸、メタクリル酸、マレイン酸、フマル酸、イタコン酸等を挙げることができる。モノマー成分（ａ２）の使用割合は、共重合体（Ａ）の酸価が１０〜１５０ｍｇＫＯＨ／ｇになるように調整するのが好ましい。酸価が１５０ｍｇＫＯＨ／ｇを超えると硬化膜の耐水性が低下し、また１０ｍｇＫＯＨ／ｇ未満では、得られる本変性重合体（１）の硬化膜中に生じるシリカの割合が低くなる傾向がある。
【００２０】
共重合体（Ａ）の製造は、従来公知のランダム共重合法やブロック共重合法を採用して、上記の各構成成分を重合させることにより行う。ランダム共重合法としては、ベンゾイルパーオキシド等の過酸化物や２，２’−アゾビスイソブチロニトリル等のアゾビス系化合物などのラジカル重合開始剤を用いた溶液重合法があげられ、またブロック共重合法としては、異なる性質のポリマーを直鎖状に結合した直鎖状ブロック共重合体と、幹となるポリマーに異なる性質のポリマーが枝状に結合した櫛形ブロック共重合体を製造する方法などがあげられる。
【００２１】
直鎖状ブロック共重合体は、リビングラジカル重合法により、またはラジカル発生温度の異なるパーオキシド基を少なくとも２つ有する開始剤を用いる方法により製造できる。パーオキシド基を少なくとも２つ有する開始剤としては、例えば、日本油脂（株）製の商品名「パーヘキサＭＣ」、「パーヘキサＨＭＣ」、「パーテトラＡ」などの開始剤を挙げることができる。
【００２２】
櫛形共重合体の製造方法としては、（メタ）アクリロイル基などのラジカル重合性に優れたエチレン性不飽和基をポリマー鎖の末端に導入されたマクロモノマーの単独重合、または当該マクロマーと他のエチレン性不飽和単量体とを共重合する方法がある（特公昭４３−１１２２４号公報参照）。
【００２３】
更に完全なブロック共重合とは言えないが、通常のラジカル重合性の開始剤を用い、モノマーの添加を２段階で行うこともできる。本発明では、これらいずれの方法を用いても、目的とする共重合体（Ａ）を製造することができるが、アンカーコート層の透明性などが要求される場合には、ランダム共重合法を用いるほうが好ましい。
【００２４】
共重合体（Ａ）の分子量は、特に限定されないが、通常は数平均分子量が５，０００〜２００，０００程度であるのが好ましい。数平均分子量が５，０００未満では硬化膜に割れを生じやすく、また２００，０００を超えるとカルボキシル基含有重合化合物（Ａ）の溶液粘度が上がり、得られる本変性重合体（１）の固形分量が低下するため、いずれも好ましくない。
【００２５】
なお、共重合体（Ａ）の製造時に、分子量の調整目的で、従来公知の連鎖移動剤を使用することもできる。当該連鎖移動剤としては、例えば、ｎ−ドデシルメルカプタン、ｔ−ドデシルメルカプタン等のチオール類や、トリメトキシシリルチオール等のチオール基含有のシランカップリング剤があげられる。
【００２６】
共重合体（Ａ）の製造において、重合温度及び時間は特に限定されず、用いるラジカル開始剤のラジカル発生温度、半減期によって適宜決定される。また共重合体（Ａ）の製造時の重合熱を制御するためには、有機溶剤中で重合させることが好ましい。当該有機溶剤としては、モノマー成分（ａ１）および（ａ２）に対して非反応性であり、得られる共重合体（Ａ）を溶解でき、且つ重合温度より高い沸点を有するものであれば、特に限定されず使用できる。なお、重合温度より低い沸点を有するものを併用しても差し支えはないが、ラジカル開始剤のラジカル発生温度より高い沸点を有する当該有機溶剤を７０重量％以上使用することが好ましい。当該有機溶剤としては、例えば、メチルエチルケトン、ＭＩＢＫ、シクロヘキサノン、イソホロン等のケトン系溶剤；酢酸エチル、酢酸ブチル等のエステル系溶剤；トルエン、キシレン等の芳香族系溶剤；セロソルブアセテート、メチルセロソルブアセテート、ジメチルジグリコール等のセロソルブ系溶剤；メタノール、エタノール、イソプロピルアルコール、ｎ−ブチルアルコール等のアルコール溶剤などがあげられ、これらは単独または適宜に混合して使用できる。
【００２７】
本発明で使用される縮合物（Ｂ）は、一般式（１）：
【００２８】
【化１】
2006342250.tif 000003
【００２９】
（式中、Ｘは炭素数１〜１０のアルキレン基を表す。）で表される成分（ｂ１）という）と成分（ｂ２）とを脱メタノール反応させて得られるものである。
【００３０】
成分（ｂ１）としては、例えば、グリシドール、３，４−エポキシ−１−ブタノール、４，５−エポキシ−１−プロパノール、５，６−エポキシ−１−ヘキサノール、７，８−エポキシ−１−オクタノールなどが挙げられる。
【００３１】
成分（ｂ２）としては、一般式（２）：ＲｍＳｉ（ＯＣＨ３）４−ｍ
【００３２】
（式中、ｍは０または１の整数を示し、Ｒは炭素数８以下のアルキル基またはアリール基を示す。）
【００３３】
で表される加水分解性メトキシシランモノマーを、酸または塩基触媒、および水の存在下で加水分解させ、部分的に縮合させて得られるものが用いられる。
【００３４】
成分（ｂ２）の構成原料である加水分解性メトキシシランモノマーの具体的としては、テトラメトキシシラン、メチルトリメトキシシラン、エチルトリメトキシシラン、ｎ−プロピルトリメトキシシラン等のテトラ又はトリメトキシシラン類等が挙げられ、これらは単独または適宜に混合して使用できる。通常、これらのなかでも、特に成分（ｂ１）との反応性が高いことから、テトラメトキシシランおよび／またはメチルトリメトキシシランから合成された部分縮合物が好ましい。
【００３５】
成分（ｂ２）の数平均分子量は２３０〜２，０００程度、１分子中のＳｉの平均個数は２〜１１程度であることが好ましい。Ｓｉの平均個数が２未満であると、成分（ｂ１）との脱メタノール反応の際、反応せずにアルコールと一緒に系外に流出するメトキシシラン類の量が増え、またＳｉの平均個数が１１を超えると、得られる縮合物（Ｂ）の共重合体（Ａ）に対する反応性が低下し、目的とする本変性重合体（１）が得られにくい。
【００３６】
本発明で用いる縮合物（Ｂ）は、前記のように、成分（ｂ１）と成分（ｂ２）を脱メタノール反応させることにより得られる。当該各成分の使用割合は、メトキシ基が実質的に残存するような割合であれば特に制限されないが、得られる縮合物（Ｂ）中のグリシジル基の割合が、通常は、成分（ｂ１）中の水酸基の当量／成分（ｂ２）中のメトキシ基の当量＝０．０１／１〜０．５／１となる仕込み比率とするのが好ましい。前記仕込み比率が少なくなるとエポキシ変性されていないメトキシシラン部分縮合物の割合が増加するため、得られる本変性重合体（１）の硬化膜が不透明化する傾向があるため、前記仕込み比率は、０．０３以上／１とするのがより好ましい。また、前記仕込み比率が大きくなると、得られる縮合物（Ｂ）のグリシジル基が多官能化し、本変性重合体（１）の合成時にゲル化しやすくなるため、前記仕込み比率は、０．４以下／１とするのがより好ましい。
【００３７】
成分（ｂ１）と成分（ｂ２）との脱メタノール反応は、例えば、前記各成分を仕込み、加熱し、生成するメタノールを留去しながら進行させればよい。反応温度は５０〜１５０℃程度、好ましくは７０〜１１０℃であり、全反応時間は１〜１５時間程度である。なお、１１０℃を超える温度で脱メタノール反応させると、過度の縮合が起こり易くなり、得られる縮合物（Ｂ）の高粘度化やゲル化の傾向があるが、このような場合には、脱メタノール反応を反応途中で停止させるなどの方法により高粘度化やゲル化を防止できる。
【００３８】
また、成分（ｂ１）と成分（ｂ２）との脱メタノール反応に際しては、反応促進のために従来公知のエステルと水酸基のエステル交換触媒の内、エポキシ環を開環しないものを使用することができる。例えば、リチウム、ナトリウム、カリウム、ルビジウム、セシウム、マグネシウム、カルシウム、バリウム、ストロンチウム、亜鉛、アルミニウム、チタン、コバルト、ゲルマニウム、錫、鉛、アンチモン、砒素、セリウム、硼素、カドミウム、マンガン、ビスマスのような金属や、これら酸化物、有機酸塩、ハロゲン化物、メトキシド等があげられる。これらのなかでも、特に有機錫、有機酸錫が好ましく、具体的には、ジブチル錫ジラウレート、オクチル酸錫などが有効である。
【００３９】
また、上記反応は溶剤中で行うこともできる。溶剤としては、成分（ｂ１）と成分（ｂ２）を溶解し、且つ成分（ｂ１）のグリシジル基に対して不活性なものであれば、特に限定されない。このような有機溶剤としては、例えば、トルエン、キシレン、メチルエチルケトンなどの溶媒を用いるのが好ましい。
【００４０】
本発明の目的物である本変性重合体（１）は、前記共重合体（Ａ）と前記縮合物（Ｂ）とを開環エステル反応させて得られる。共重合体（Ａ）と縮合物（Ｂ）の使用割合は、格別限定されないが、（縮合物（Ｂ）中のグリシジル基の当量）／（共重合体（Ａ）中のカルボキシル基の当量）が０．５〜１０の範囲とするのが好ましい。上記数値が０．５未満であると本発明の効果が得られにくく、１０を超えると本変性重合体（１）の硬化膜が不透明になる場合があるため好ましくない。
【００４１】
本変性重合体（１）の製造は、例えば、前記各成分を仕込み、実質的に無水状態で加熱して反応を行う。本反応は共重合体（Ａ）中のカルボキシル基と、縮合物（Ｂ）中のグリシジル基との反応を主目的にしており、本反応中においては縮合物（Ｂ）中のメトキシシリル部位のゾル−ゲル反応によるシリカの生成を抑える必要がある。そのため反応温度は５０〜１２０℃程度、好ましくは６０〜１００℃であり、全反応時間は１〜３０時間程度で行うのが好ましい。
【００４２】
また、上記の開環エステル反応に際しては、反応促進のために従来公知の開環エステル化触媒を使用することができる。例えば、１，８−ジアザ−ビシクロ［５．４．０］−７−ウンデセン、トリエチレンジアミン、ベンジルジメチルアミン、トリエタノールアミン、ジメチルアミノエタノール、トリス（ジメチルアミノメチル）フェノールなどの三級アミン類；２−メチルイミダゾール、２−フェニルイミダゾール、２−フェニル−４−メチルイミダゾール、２−ヘプタデシルイミダゾール、ベンズイミダゾールなどのイミダゾール類；トリブチルホスフィン、メチルジフェニルホスフィン、トリフェニルホスフィン、ジフェニルホスフィン、フェニルホスフィンなどの有機ホスフィン類；テトラフェニルホスホニウム・テトラフェニルボレート、２−エチル−４−メチルイミダゾール・テトラフェニルボレート、Ｎ−メチルモルホリン・テトラフェニルボレートなどのテトラフェニルボロン塩などを挙げることができる。該触媒は共重合体（Ａ）の換算固形残分１００重量部に対し、０．０１〜５重量部の割合で使用するのが好ましい。
【００４３】
なお、上記反応は、有機溶剤中で行うことが好ましい。有機溶剤としては、共重合体（Ａ）および縮合物（Ｂ）に対して非反応性であり、且つこれらを溶解できる溶剤であれば、特に限定はされない。このような有機溶剤としては、例えば、共重合体（Ａ）や縮合物（Ｂ）の製造時に使用しうる溶剤を例示できる。
【００４４】
こうして得られた本変性重合体（１）は、その分子中にメトキシシラン部分縮合物（Ｂ）に由来するメトキシ基を有している。当該メトキシ基の含有量は、特に限定はされないが、このメトキシ基は溶剤の蒸発や加熱処理により、または水分（湿気）との反応により、ゾル−ゲル反応や脱アルコール縮合して、相互に結合した硬化物を形成するのに必要であるため、本変性重合体（１）は通常、メトキシシラン部分縮合物のメトキシ基の５０〜９５モル％程度、好ましくは６０〜９０モル％を未反応のままで保持しておくのがよい。
【００４５】
本変性重合体（１）から得られる硬化物は、前記成分（ｂ２）に由来する部位がゲル化して生じた微細なシリカ部位（シロキサン結合の高次網目構造）を有するものである。また本変性重合体（１）は、共重合体（Ａ）中のカルボキシル基が縮合物（Ｂ）によりシラン変性されてなる化合物を主成分とするが、本変性重合体（１）中には未反応のまま残存する共重合体（Ａ）、成分（ｂ２）、縮合物（Ｂ）や、当該反応に使用した溶剤や触媒が含有されていてもよい。なお、未反応の成分（ｂ２）や縮合物（Ｂ）は、硬化時に、加水分解、重縮合によりシリカ硬化し、本変性重合体（１）と一体化する。
【００４６】
前記のようにして得られる本変性重合体（１）を用いて本発明のメタライジング用アンカーコート剤を調製するには、アンカーコート剤組成物に対する本変性重合体（１）の固形分含有率が通常、２〜２０重量％程度となるよう有機溶剤（２）を配合する。有機溶剤（２）としては、共重合体（Ａ）や縮合物（Ｂ）を製造する際に使用したと同様のものを挙げることができる。また、本発明のメタライジング用アンカーコート剤には、本発明の効果を損なわない範囲で、離型剤、表面処理剤、難燃剤、溶剤、可塑剤、抗菌剤、防黴剤、レベリング剤、消泡剤、着色剤、安定剤、カップリング剤等の配合成分を使用しうる。
【００４７】
本発明のメタライジング用アンカーコート剤の粘度は、その用途に応じて適宜に調整でき、通常は２５℃で５〜２，０００ｍＰａ・ｓ程度とされる。また、本発明のメタライジング用アンカーコート剤に対しては、本変性重合体（１）の合成時に用いた成分（ｂ２）や平均粒子径が１００ｎｍ以下の微粒子無機充填剤（いわゆるナノフィラー）を配合することにより、得られる硬化膜の表面硬度や耐熱性を一層向上させることができる。なお平均粒子径が１００ｎｍを超える充填剤を配合した場合には、硬化膜の透明性が低下する傾向がある。上記のように配合される成分（ｂ２）やナノフィラーは、本変性重合体（１）の硬化時に、当該重合体（１）と同様に加水分解、重縮合し、本変性重合体（１）として一体化してシリカ部位を形成する。本発明のメタライジング用アンカーコート剤を塗布・硬化させることにより、得られる硬化膜中には、本変性重合体（１）、未反応の成分（ｂ２）や部分縮合物（Ｂ）、微粒子充填剤などに由来するシリカ部位が形成される。本発明のメタライジング用アンカーコート剤においては、得られる硬化膜中における、シリカ部位の割合が３〜５０重量％程度になるように調整することが好ましい。前記割合が３重量％未満では本発明の特徴が十分には発現しない場合があり、５０重量％を超えると硬化時に塗膜に割れを生じる場合がある。ここで硬化残分とは、メタライジング用アンカーコート剤中の溶剤成分が蒸発し、且つ、上記のゾル−ゲル反応や脱アルコール縮合を完了して生じる硬化物の重量割合である。
【００４８】
また、本変性重合体（１）のメトキシシリル部位を硬化させる際、加水分解、重縮合を促進するために、本発明のメタライジング用アンカーコート剤中に、少量の水や、有機錫、有機酸錫系触媒を含有させてもよい。またメタライジング用アンカーコート剤は、従来公知の水酸基やカルボキシル基と反応し得る潜在性硬化剤を混合しても構わない。このような潜在性硬化剤としては、メラミン系、ブロックイソシアネート系、エポキシ系硬化剤が挙げられる。またこれらの潜在性硬化剤の使用量は硬化膜中に２０重量％以内であることが好ましい。
【００４９】
（アンカーコート層の作製）
アンカーコート層を作製するには、本発明のメタライジング用アンカーコート剤を所定のプラスチック基材に塗工する工程が採用される。該プラスチック基材としては、例えば、ポリカーボネート、ポリエチレンテレフタレート、ポリエチレンナフタレート、ポリイミド、ポリアミド、ポリアミドイミド、ポリエチレン、ポリプロピレン、トリアセチルセルロース、ポリエーテルスルホン、エポキシ樹脂、ＡＢＳ，ＳＢＲ等が挙げられる。これらのプラスチック基材の形状については特に限定されず、例えばフィルム、各種成型物などを適宜に選択使用できる。該基材に本発明のメタライジング用アンカーコート剤を塗布する方法としては、格別限定はされず、プラスチック基材の形状によってスプレーコート、ダイコート、ナイフコート、グラビアコート等の公知各種方法を採用できる。
【００５０】
アンカーコート層の厚みは特に限定されないが、通常は０．１μｍ程度以上、１０μｍ程度以下であるのが好ましい。０．１μｍ未満では、基材フィルムおよび金属薄膜層に対する密着強度が十分とならない傾向があり、また１０μｍを越えると、例えば真空蒸着により金属薄膜層を形成させる際に蒸着層に微細なクラックが発生したり、得られる金属薄膜層の外観が低下したりする場合がある。また、包装材として用いる場合、膜厚が０．１μｍ未満であれば、ガスバリア性が低下することがある。
【００５１】
該アンカーコート層の乾燥および硬化条件は、プラスチック基材が熱軟化しない温度範囲であれば特に制限はなく、アンカーコート層の膜厚によって表面タックが無くなることを目安に決定すればよい。通常、７０〜１５０℃程度で１〜１０分程度の条件で乾燥・硬化するのが好ましい。
【００５２】
（無機層の作製）
前記アンカーコート層が形成された積層体には、アンカーコート層の上に金属やセラミックから構成される無機層が形成され、本発明の積層体となる。無機層の形成方法としては、特に限定されず、各種公知の方法を採用できる。例えば、真空蒸着法、スパッタリング法、イオンプレーティング法などの物理的気相形成法（ＰＶＤ法）、各種の化学的気相形成法（ＣＶＤ法）、さらには湿式メッキ法の何れもが適用でき、各種用途に応じて好適なメタライジング法を選択できる。
【００５３】
前記無機層を形成する材料としては、シリカ、アルミナ、ＩＴＯ（インジウム錫酸化物）、ＡＴＯ（アンチモン錫酸化物）などの無機酸化物、窒化珪素などの無機窒化物、更には酸化珪素と酸化アルミニウムとの混合物質などが挙げられる。なお、本発明の積層体は、アンカーコート層と無機層の２層構造にとどまらず、この繰り返しによる多層構造としてもよい。上記各種の気相形成法（蒸着法）では、該無機材料を分子状やクラスター状にして空間を飛ばし、フィルム上に積層させて行う。該無機層の形成により、ガスバリア性、耐汚染性、耐傷つき性に優れた透明な積層フィルムを得ることができる。
【００５４】
また、前記アンカーコート層の上に金属層を形成させるには、蒸着法とメッキ法を適宜選択して採用できる。前記金属層を形成する材料としては、例えばアルミニウム、銅、ニッケル、金、銀、白金、錫、鉛、コバルト、タングステン、モリブテン、パラジウム及びこれらの合金が挙げられるが、これらに限定されるものではない。
【００５５】
前記メッキ法としては、電解メッキと湿式メッキ（無電解メッキ）が採用できる。湿式メッキ法では、触媒となる金属を基材の表面及び内壁に析出させ、次いで目的とする金属を無電解メッキ法で析出させてメッキを施す方法である。得られる積層体を、例えばプリント基板等に用いる場合には、電解メッキ法を採用するのが好ましい。
【００５６】
本発明の積層体において、無機層の厚みは限定されず、当該層の形成方法に応じて適宜に決定すればよい。一般的には、蒸着膜では５ｎｍ〜３μｍ程度、好ましくは５０ｎｍ〜１μｍ、さらに好ましくは１００ｎｍ〜５００ｎｍである。湿式メッキ法では０．１μｍ〜１００μｍ程度、好ましくは０．１μｍ〜２０μｍ、さらに好ましくは０．１μｍ〜１０μｍである。
【００５７】
こうして得られた積層体は、さらにヒートシール層を設けることにより袋状の食品等の包装材として用いられたり、粘着剤層、接着剤層を設けてシール、ラベルとしたり、タグとして利用することもできる。また、フィルム−アンカーコート剤層間に印刷層や他の中間層を設けることもできる。
【００５８】
前記各種の方法で得られる本発明の積層体は、食品などの包装材料、ガスまたは水蒸気バリヤーフィルム、電子部品やＥＬなど素子の保護、自動車用の各種の内外装部品、エアコンハウジング、携帯電話、ノートパソコンなどの家電製品、プリント基板など、各種メッキ製品に利用できる。
【実施例】
【００５９】
以下、実施例および比較例をあげて本発明を具体的に説明する。なお、各例中、％は特記なし限り重量基準である。
【００６０】
製造例１（カルボキシル基含有共重合体（Ａ）の製造）
攪拌機、温度計、滴下ロート、および窒素吹き込み口を備えた反応装置に、メチルイソブチルケトン９２３ｇを仕込み、９０℃まで加熱した。ついで、メタクリル酸ブチル２１２ｇ、アクリル酸ブチル１７０ｇ、メタクリル酸４２．５ｇ、ジｔ−ブチルパーオキシド６．３８ｇからなる混合液を滴下ロートより１時間かけて滴下した。滴下終了後、系内を１２０℃まで昇温し、同温度で７時間反応させ、カルボキシル基含有共重合体（Ａ１）を得た。
【００６１】
製造例２（カルボキシル基含有共重合体（Ａ）の製造）
製造例１で用いたと同様の反応装置に、メチルイソブチルケトン５０９ｇを仕込み、９０℃まで加熱した。ついで、メタクリル酸ブチル４６．９ｇ、メタクリル酸メチル１７０ｇ、メタクリル酸１７．６ｇ、ジｔ−ブチルパーオキシド３．５２ｇからなる混合液を滴下ロートより１時間かけて滴下した。滴下終了後、１２０℃まで昇温し、同温度で８時間反応させ、カルボキシル基含有共重合体（Ａ２）を得た。
【００６２】
製造例３（カルボキシル基含有共重合体（Ａ）の製造）
製造例１で用いたと同様の反応装置に、メチルイソブチルケトン２４１０ｇを仕込み、９０℃まで加熱した。ついで、スチレン９９０ｇ、メタクリル酸１１０ｇ、ジｔ−ブチルパーオキシド３３ｇからなる混合液を滴下ロートより１時間かけて滴下した。滴下終了後、１２０℃まで昇温し、同温度で１２時間反応させ、カルボキシル基含有共重合体（Ａ３）を得た。
【００６３】
製造例４（グリシジル基含有アルコキシシラン部分縮合物（Ｂ）の製造）
攪拌機、分水器、温度計、窒素吹き込み口を備えた反応装置に、グリシドール（日本油脂（株）製，商品名エピオールＯＨ）２５７ｇおよびテトラメトキシシラン部分縮合物（多摩化学（株）製，商品名メチルシリケート５１、Ｓｉの平均個数が４）１６４０ｇを仕込み、窒素気流下、攪拌しながら、９０℃に昇温後、触媒としてジブチル錫ジラウレート０．３７ｇを加え、９０℃で反応させた。反応中、メタノールを反応系内から分水器を使って留去し、その量が、約９０ｇに達した時点で、冷却した。昇温後冷却までに要した時間は６時間であった。５０℃に冷却後、窒素吹き込み栓と分水器を取り去り、減圧ラインを繋いで、１３ｋＰａで約１５分間、系内に残存するメタノールを減圧によって除去した。この間、減圧によって約２０ｇのメタノールが除去された。その後、フラスコを室温まで冷却し、グリシジル基含有アルコキシシラン部分縮合物（Ｂ１）を得た。
【００６４】
製造例５（グリシジル基含有アルコキシシラン部分縮合物（Ｂ）の製造）
製造例４で用いたと同様の反応装置に、グリシドール１００ｇおよびメチルトリメトキシシラン部分縮合物（多摩化学（株）製，商品名ＭＴＭＳ−Ａ、Ｓｉの平均個数が３．２）４５１ｇを仕込み、窒素気流下、攪拌しながら、９０℃に昇温後、触媒としてトリエチルアミン０．０３ｇ、ジブチル錫ジラウレート０．１４ｇを加え、１００℃で反応させた。反応中、メタノールを反応系内から分水器を使って留去し、その量が、約５０ｇに達した時点で、冷却し、グリシジル基含有アルコキシシラン部分縮合物（Ｂ２）を得た。
【００６５】
実施例１（メタライジング用アンカーコート剤の製造）
製造例１で得たカルボキシル基含有共重合体（Ａ１）の全量を用い、系内温度を９０℃にした。ついで、メチルイソブチルケトン２６１ｇ、メタノール１２１ｇ、製造例４で得たグリシジル基含有アルコキシシラン部分縮合物（Ｂ１）２２８ｇ、および２−メチルイミダゾール０．２８ｇを加え、同温度で７時間反応を行い、メタライジング用アンカーコート剤（１）を得た。
【００６６】
実施例２（メタライジング用アンカーコート剤の製造）
製造例１で得たカルボキシル基含有共重合体（Ａ１）の全量を用い、系内温度を９０℃にした。ついで、メチルイソブチルケトン２６１ｇ、メタノール１２１ｇ、製造例５で得たグリシジル基含有アルコキシシラン部分縮合物（Ｂ２）１６７ｇ、および２−メチルイミダゾール０．２８ｇを加え、同温度で９時間反応を行い、メタライジング用アンカーコート剤（２）を得た。
【００６７】
実施例３（メタライジング用アンカーコート剤の製造）
製造例２で得たカルボキシル基含有共重合体（Ａ２）の全量を用い、系内温度を９０℃にした。ついで、メチルイソブチルケトン１４４ｇ、メタノール５０．８ｇ、製造例４で得たグリシジル基含有アルコキシシラン部分縮合物（Ｂ１）６９．１ｇ、および２−メチルイミダゾール０．１５ｇを加え、同温度で１０時間反応を行い、メタライジング用アンカーコート剤（３）を得た。
【００６８】
実施例４（メタライジング用アンカーコート剤の製造）
製造例２で得たカルボキシル基含有共重合体（Ａ２）の全量を用い、系内温度を９０℃にした。ついで、メチルイソブチルケトン１４３ｇ、メタノール６４．９ｇ、製造例５で得たグリシジル基含有アルコキシシラン部分縮合物（Ｂ２）９４．６ｇ、および２−メチルイミダゾール０．１５ｇを加え、同温度で１１時間反応を行い、メタライジング用アンカーコート剤（４）を得た。
【００６９】
実施例５（メタライジング用アンカーコート剤の製造）
製造例３で得たカルボキシル基含有共重合体（Ａ３）の全量を用い、系内温度を９０℃にした。ついで、メチルイソブチルケトン７０９ｇ、メタノール１７０ｇ、製造例４で得たグリシジル基含有アルコキシシラン部分縮合物（Ｂ１）３３１ｇ、および２−メチルイミダゾール０．７０ｇを加え、同温度で７時間反応を行い、メタライジング用アンカーコート剤（５）を得た。
【００７０】
比較例１（比較用メタライジング用アンカーコート剤）
製造例１で得たカルボキシル基含有共重合体（Ａ１）をそのまま用いた。
【００７１】
比較例２（比較用メタライジング用アンカーコート剤）
製造例２で得たカルボキシル基含有共重合体（Ａ２）をそのまま用いた。
【００７２】
実施例１〜４及び比較例１、２で得られたメタライジング用アンカーコート剤を各種プラスチックフィルム上に、それぞれ乾燥膜厚５μｍになるように塗工し、１００℃で３０分間熱風乾燥させた。当該硬化膜につき、碁盤目セロハンテープ剥離試験（ＪＩＳ  Ｋ−５４００）を行い、以下の基準で判定した。評価結果を表１に示す。
○：１００／１００、△：（９９〜８０）／１００、×：７９未満／１００
【００７３】
【表１】
2006342250.tif 000004
【００７４】
表１中、ＰＥＴ：ポリエチレンテレフタレート、ＰＣ：ポリカーボネート、
ＰＰ：ポリプロピレン、ＰＥＳ：ポリエーテルスルホン  を示す。
【００７５】
表１からも明らかなように、各実施例に記載の本発明のメタライジング用アンカーコート剤は、プラスチック基材への密着性については、比較例１より格段に優れ、また比較例２と同等である。
【００７６】
実施例６（積層体の作製：真空蒸着法）
メタライジング用アンカーコート剤（１）をポリプロピレンフィルム上に、乾燥膜厚５μｍになるように塗工し、８０℃で３０分間熱風乾燥した。得られたアンカーコート剤塗布フィルムに、真空蒸着法によりアルミ薄膜を２００ｎｍ形成し、積層体を得た。蒸発源には純度５Ｎ５の純アルミを用い、真空度は１×１０−２Ｐａ以下の真空中で、前記の純アルミを加熱蒸発させた。
【００７７】
実施例７（積層体の作製：イオンビームスパッタリング法）
実施例６と同様にして得られたアンカーコート剤塗布フィルムに、イオンビームスパッタリング法によりアルミ薄膜を２００ｎｍ形成し、積層体を得た。このとき、フィルムは無酸素銅製のホルダーに固定し、水冷プレート上にターゲットに対向して設置した。ターゲットには純度５Ｎ５の純アルミを用い、スパッタガスには高純度アルゴンを用いた。到達真空度は１×１０−４Ｐａ以下、成膜中の真空度は５×１×１０−２Ｐａとした。フィラメント電流は３Ａ、放電電流、電圧はそれぞれ、０．６７Ａ、３８Ｖ、アルゴンイオンのビーム電流、電圧はそれぞれ２５ｍＡ、１０００Ｖとした。
【００７８】
実施例８（積層体の作製：マグネトロンスパッタリング法）
メタライジング用アンカーコート剤（４）をＰＥＴフィルム上に、乾燥膜厚５μｍになるように塗工し、１２０℃で３０分間熱風乾燥した。得られたアンカーコート剤塗布フィルムにマグネトロンスパッタリング法によりＩＴＯ薄膜を２００ｎｍ形成し、積層体を得た。フィルムは無酸素銅製のホルダーに固定し、水冷プレート上にターゲットに対向して設置した。ターゲットには粉末焼結ＩＴＯターゲットを用い、スパッタガスには高純度アルゴンと酸素の混合ガスを用いた。
【００７９】
実施例９（積層体の作製：高周波スパッタリング法）
メタライジング用アンカーコート剤（４）をＰＥＳフィルム上に、乾燥膜厚５μｍになるように塗工し、１２０℃で３０分間熱風乾燥した。得られたアンカーコート剤塗布フィルムに、高周波スパッタリング法により、窒化珪素膜６０ｎｍを形成し、積層体を得た。成膜は、シリコンターゲット、または窒化珪素粉末焼結ターゲットを用いて、アルゴン窒素混合ガス中にて行った。
【００８０】
実施例１０（積層体の作製：湿式銀メッキ法）
メタライジング用アンカーコート剤（４）をＡＢＳ試験片上に、乾燥膜厚５μｍになるように塗工し、１２０℃で３０分間熱風乾燥した。表面に０．２％塩化第一スズ水溶液を塗布した後、水洗した。水洗後の試験片にアンモニア性硝酸銀水溶液（（株）アドバンス製、商品名「ＳＸ−Ａ」）および還元剤水溶液（（株）アドバンス製、商品名「ＳＸ-Ｂ」および「ＳＸ-Ｃ」の１：１混合液）を同時にスプレー塗布することによって、銀メッキ層を形成させ、残留分を水洗除去することにより、銀メッキ処理試験片（メッキ膜厚さ２００ｎｍ）を得た。
【００８１】
実施例１１（積層体の作製：湿式銅メッキ法）
メタライジング用アンカーコート剤（４）をＡＢＳ試験片上に、乾燥膜厚５μｍになるように塗工し、パラジウム触媒溶液で処理した後、無電解銅メッキを施し厚さ０．５μｍの銅メッキ層を形成させた。更に電気銅メッキを施し、厚さ２０μｍの銅メッキ層を持つ銅メッキ試験片を得た。
【００８２】
比較例３（比較用積層体の作製）
実施例６と同様にして得られたアンカーコート剤塗布フィルムをポリプロピレンフィルムに変えた他は、実施例７と同じイオンビームスパッタリング法にてアルミ蒸着（厚さ２００ｎｍ）を実施し、アルミ蒸着フィルムを得た。
【００８３】
比較例４（比較用積層体の作製）
メタライジング用アンカーコート剤（４）を塗工しない他は、ＡＢＳ試験片に実施例１０と同じ方法にて銀メッキ（厚さ２００ｎｍ）を実施し、銅メッキ試験片を得た。
【００８４】
比較例５（比較用積層体の作製）
メタライジング用アンカーコート剤（４）を塗工しない他は、ＡＢＳ試験片に実施例１１と同じ方法にて銅メッキ（厚さ２０μｍ）を実施し、銅メッキ試験片を得た。
【００８５】
上記実施例６、７、１０、１１および比較例３〜５で得た、アルミ蒸着フィルムの密着性、耐熱性および耐湿性を評価した。結果を表２に示す。
【００８６】
密着性：碁盤目セロハンテープ剥離試験（ＪＩＳ  Ｋ−５４００）
○：１００／１００、△：（９９〜８０）／１００、×：７９未満／１００
【００８７】
耐熱性：８０℃のホットプレートにアルミ蒸着したフィルムを蒸着面が上になるように乗せ、蒸着面を布で擦った。
○：剥がれない、△：一部が剥がれた、×：大部分が剥がれた
【００８８】
耐湿性：６０℃、湿度９０％にて２４時間放置後、密着性の低下を測定した。判定は密着性と同じ評価を行った。
【００８９】
【表１】
2006342250.tif 000005
【００９０】
上記結果から明らかなように、プラスチック基材および無機層のいずれに対しても密着性に優れ、かつ耐熱性、耐湿性に優れたメタライジング用アンカーコート剤が得られる。